Patent DE-112014000895-B4 (DE)
Title: Verfahren zum Auswählen sowie Verfahren zur Verwendung einer Glasplatte
Inventor: TAMADA MINORU
IPC: G01M11/00
Filed: 2014-02-12
Granted: 2023-04-20
Abstract: Verfahren zum Auswählen einer Glasplatte (210; 560) zum Anordnen an einer Seite einer Anzeigefläche einer Anzeigevorrichtung (510), wobei die Glasplatte (210; 560) eine erste Fläche (212; 562) aufweist, die eine Blendschutz-Eigenschaft hat, und eine zweite Fläche (214; 564) aufweist, die der ersten Fläche (212; 562) gegenüberliegend ist, wobei das Verfahren umfasst:
 1) Bewerten der Glasplatte (210; 560) unter Verwendung von drei Index-Werten, einem Auflösung-Indexwert T, einem Reflexion-Bilddiffusionsfähigkeit-Indexwert R und einem Glanz-Indexwert S, die nach folgenden Verfahren quantifiziert werden:
 -für den Auflösung-Indexwert T wird ein erster Lichtstrahl (262) von einer Seite der zweiten Fläche (214; 564) der Glasplatte (210; 560) in einer Richtung eingestrahlt, die parallel zu einer Dickenrichtung der Glasplatte (210; 560) ist, die eine Richtung eines Winkels von 0° ist, und die Helligkeit eines transmittierten Lichtstrahls (264), der von der ersten Fläche (212; 562) transmittiert wird und der als transmittierter 0°-Lichtstrahl bezeichnet wird, wird gemessen, ein Lichtempfangswinkel des Empfangens des ersten Lichtstrahls in Bezug auf die erste Fläche der Glasplatte wird in einem Bereich von -90° bis +90° verändert, die Helligkeit aller transmittierten Strahlen, die von einer Seite der ersten Fläche (212; 562) transmittiert werden, wird gemessen und der Auflösung-Indexwert T wird aus folgendem Ausdruck (1) berechnet:
               Aufl     o   ¨     sung   −   Indexert T   =                 (     die Helligkeit aller transmittierten Strahlen die Helligkeit des transmittierten      0   ∘     −                           Lichstrahls     )       /       (     die Helligkeit aller transmittierten Lichtstrahlen     )                       
 -für den Reflexion-Bilddiffusionsfähigkeit-Indexwert R wird ein zweiter Lichtstrahl (362) von der Seite der ersten Fläche (212; 562) der Glasplatte (210; 560) in einer Richtung von 45° in Bezug auf die Dicke der Glasplatte (210; 560) eingestrahlt, die Helligkeit eines Lichtstrahls (364), der von der ersten Fläche (212; 562) spiegelnd reflektiert wird und der als regelmäßig reflektierter 45°-Lichtstrahl bezeichnet wird, wird gemessen, ein Lichtempfangswinkel des Empfangens des reflektierten Strahls (364), der von der ersten Fläche (212; 562) reflektiert wird, wird in einem Bereich von 0° bis +90° verändert, die Helligkeit aller reflektierten Strahlen, die von der ersten Fläche (212; 562) reflektiert werden, wird gemessen, und der Reflexion-Bilddiffusionsfähigkeit-Indexwert R wird durch folgenden Ausdruck (2) berechnet:
               Reflexion   −   Bilddiffusionsf     a   ¨     higkeit   −   Indexwert R   =                 (     die Helligkeit aller reflektieren Strahlen   −       die Helligkeit des regelm     a   ¨     ßig reflektieren 45     ∘     −                           Strahls     )       /       (     die Helligkeit aller reflektieren Strahlen     )                       und für den Glanz-Indexwert S ist die Glasplatte (210; 560) an der Seite der Anzeigefläche der Anzeigevorrichtung (510) derart angeordnet, dass sich die zweite Fläche (214; 564) an der Seite der Anzeigevorrichtung (510) befindet, eine Fotografie der Glasplatte (210; 560) wird von der Seite der ersten Fläche (212; 562) aufgenommen, während die Anzeigevorrichtung in einem Zustand ist, in dem ein Bild angezeigt wird, um ein Bild zu erhalten, das Bild wird von der Software EyeScale-4W™, das ein Produkt von I-System Co., Ltd. ist, analysiert, und der Glanz-Indexwert S wird durch Setzen des ISC-A-Wertes, der von der Software ausgegeben wird, als den Glanz-Indexwert S erhalten;
 2) Auswählen der Glasplatte (210; 560) zum Anordnen an einer Seite einer Anzeigefläche einer Anzeigevorrichtung, wenn für die Glasplatte (210; 560) die Bedingungen Auflösung-Indexwert T ≤ 0,2, Reflexion-Bilddiffusionsfähigkeit-Indexwert R ≥ 0,2 und Glanz-Indexwert S ≤ 60 erfüllt sind.